(57)【特許請求の範囲】
【請求項１】
はんだ付け部のフラックス残渣を被覆する塗膜を形成する材料として用いられる光硬化性防滴材であって、
（Ａ）水素化ポリブタジエンアクリレート、
（Ｂ）１分子中にイソシアネート基を３個以上有するポリイソシアネート、
（Ｃ）反応性溶媒、
（Ｄ）光重合開始剤の各成分を含有してなり、
前記（Ｃ）成分として、２−エチルヘキシルＥ０変性アクリレートを含有することを特徴とする光硬化性防滴材。
【請求項２】
前記（Ｃ）成分としての２−エチルヘキシルＥ０変性アクリレートの含有量は、当該光硬化性防滴材の総重量に対して０．５重量％以上６０重量％以下であることを特徴とする請求項１に記載の光硬化性防滴材。
【請求項３】
はんだ付け部のフラックス残渣を被覆する塗膜を形成する材料として用いられる光硬化性防滴材であって、
（Ａ）水素化ポリブタジエンアクリレート、
（Ｂ）１分子中にイソシアネート基を３個以上有するポリイソシアネート、
（Ｃ）反応性溶媒、
（Ｄ）光重合開始剤の各成分を含有してなり、
前記（Ｃ）成分として、イソボニルアクリレートを含有することを特徴とする光硬化性防滴材。
【請求項４】
はんだ付け部のフラックス残渣を被覆する塗膜を形成する材料として用いられる光硬化性防滴材であって、
（Ａ）水素化ポリブタジエンアクリレート、
（Ｂ）１分子中にイソシアネート基を３個以上有するポリイソシアネート、
（Ｃ）反応性溶媒、
（Ｄ）光重合開始剤の各成分を含有してなり、
前記（Ｃ）成分として、イソボニルアクリレート、２−エチルヘキシルＥ０変性アクリレート、または、２−フェノキシエチルアクリレートを含有することを特徴とする光硬化性防滴材。
【請求項５】
前記（Ｂ）成分は、１分子中にアクリロイル基を１個以上およびイソシアネート基を３個以上有するポリイソシアネートであることを特徴とする請求項１ないし４のいずれか１つに記載の光硬化性防滴材。
【請求項６】
前記（Ａ）成分の含有量は、当該光硬化性防滴材の総重量に対して２．５重量％以上６０重量％以下であることを特徴とする請求項１ないし５のいずれか１つに記載の光硬化性防滴材。
【請求項７】
前記（Ｂ）成分の含有量は、当該光硬化性防滴材の総重量に対して０．３重量％以上６０重量％以下であることを特徴とする請求項１ないし６のいずれか１つに記載の光硬化性防滴材。
【発明の詳細な説明】
【技術分野】
【０００１】
本発明は、電子機器等におけるはんだ付け部のフラックス残渣を被覆する塗膜を形成するのに用いられる防滴材であって、紫外線（ＵＶ）などの光により硬化する光硬化性防滴材に関する。
【背景技術】
【０００２】
電子機器は近年、小型化軽量および多機能の傾向にあり、これを制御する各種の実装回路基板は結露水、湿気、屑、腐食性ガス等から機能低下を防止する目的で、防滴材による保護コーティング処理が広く採用されている。
【０００３】
一方で、従来から、電子部品等を基板上に、はんだを介して接続する際、ロジンなどよりなるはんだ付け用フラックスが使用されている。このフラックスは、当該はんだおよび基板表面の金属酸化物を除去するとともに、はんだ付け時の金属の再酸化を防止し、はんだの表面張力を低下させ、はんだ付けを良好におこなうためのものである。
【０００４】
図２は、ごく一般的な電子機器において、実装回路基板１０の一面上に電子部品２０のリード３０を、はんだ４０を介して接続した状態の一例を示す概略平面図であり、当該基板１０の一面上から見たときの平面構成を示している。
【０００５】
ここで、はんだ４０から染み出したフラックス残渣Ｆが基板１０の一面上に拡がっている。そして、この場合、図示しないが、たとえば防滴材は、これら電子部品２０、リード３０、およびはんだ４０を被覆するように、基板１０の一面上に設けられた塗膜として形成されるものである。
【０００６】
ここで、寒暖差が非常に大きいといった過酷な環境においては、はんだ４０付け後のフラックス残渣Ｆに亀裂が生し、この亀裂部に水分が浸入してリード３０間の短絡不良を招くといった問題を生じることがあった。
【０００７】
この問題を改善する方法として、従来から酢酸ブチルやメチルシクロヘキサン、トルエンなどの有機溶媒に溶解した防滴材を、基板１０上のフラックス残渣Ｆの部分に塗布し、防滴材にフラックス残渣Ｆを溶解させることによってフラックス残渣Ｆの亀裂を抑制する方法が採用されている。
【０００８】
このような防滴材については、有機溶媒に溶解した状態で塗布、加熱乾燥することによって塗膜を形成する方法が一般的に行われているが、この防滴材は塗布、加熱乾燥の際に大量の有機溶剤が排出されるため、大気汚染の原因の１つとなっており、また加熱乾燥時に大きな電力が必要となり、環境への負荷が高いことが問題となっている。
【０００９】
この問題を改善する方法として、有機溶媒および二酸化炭素の排出低減の目的で、実装回路基板用の光硬化性防滴材が提案されている（たとえば、特許文献１、特許文献２参照）。
【００１０】
このものは、紫外線などに対して光硬化性を付与された有機溶媒（以下、反応性溶媒と略す）を使用したものであり、反応性溶媒も硬化させることにより塗布工程で有機溶媒の排出を抑制し、加熱硬化工程を不要にできるものである。
【先行技術文献】
【特許文献】
【００１１】
【特許文献１】特開２００１−３０２９４６号公報
【特許文献２】特開２００７−３０８６８１号公報
【発明の概要】
【発明が解決しようとする課題】
【００１２】
しかしながら、従来では、このような光硬化性を付与できる材料は限定され、従来の光硬化性防滴材では、塗膜形成時の有機溶媒の排出抑制は可能であるが、充分にフラックス残渣を溶解し、フラックス残渣の亀裂を抑制できないという問題がある。
【００１３】
本発明は、上記問題に鑑みてなされたものであり、はんだ付け部のフラックス残渣を被覆する塗膜を形成する材料として用いられる光硬化性防滴材として、光硬化性を確保しつつ、フラックス残渣の亀裂を抑制するのに適した新規な防滴材を提供することを目的とする。
【課題を解決するための手段】
【００１４】
上記目的を達成するため、本発明者は、さらに、次の点に着目した。つまり、電子機器においては、基板上に電子部品をはんだ付けし、その上に光硬化性防滴材を塗布して、これにＵＶなどの光を照射して硬化させる。
【００１５】
しかし、この場合、電子部品の影等に位置する防滴材に対しては、照射光が当たらない可能性がある。そのような可能性を考慮して、本発明者は、光硬化性防滴材として、光硬化性に加えて、空気中の湿気（つまり水分）で硬化する湿気硬化性を有するものを開発することとした。
【００１６】
そして、これら光硬化性および湿気硬化性を兼ね備えつつ、フラックス残渣を溶解してフラックス残渣の亀裂を抑制するフラックス残渣亀裂抑制機能を備えた光硬化性防滴材を求めるべく、鋭意、実験検討を行い、本発明の防滴材を創出するに至ったのである。
【００１７】
すなわち、請求項１に記載の発明では、はんだ付け部のフラックス残渣を被覆する塗膜を形成する材料として用いられる光硬化性防滴材であって、（Ａ）水素化ポリブタジエンアクリレート、（Ｂ）１分子中にイソシアネート基を３個以上有するポリイソシアネート、（Ｃ）反応性溶媒、（Ｄ）光重合開始剤の各成分を含有してなり、（Ｃ）成分として、２−エチルヘキシルＥ０変性アクリレートを含有することを特徴とする。
【００１８】
本発明の光硬化性防滴材は、実験的に見出されたものであり、これら各成分（Ａ）、（Ｂ）、（Ｃ）、（Ｄ）の各成分を含有したものとすることにより、光硬化性および湿気硬化性を確保しつつ、フラックス残渣の亀裂を抑制するのに適した新規な防滴材が提供される。
また、本発明では、（Ｃ）成分として、２−エチルヘキシルＥ０変性アクリレートを含有するが、この２−エチルヘキシルＥ０変性アクリレートは、光硬化性防滴材全体のガラス転移点（Ｔｇ）を低くする効果がある。フラックス残渣を溶解する光硬化性防滴材による塗膜は、割れを防止するためには柔軟性が大きい方がよく、そのためには、ガラス転移点が低い方が有利である。
さらに、請求項２に記載の発明のように、請求項１に記載の光硬化性防滴材において、（Ｃ）成分としての２−エチルヘキシルＥ０変性アクリレートの含有量を、当該光硬化性防滴材の総重量に対して０．５重量％以上６０重量％以下であるものにすれば、寒暖差が大きい過酷な環境において機能を発揮するために、好ましい。
【００１９】
また、請求項３に記載の発明では、はんだ付け部のフラックス残渣を被覆する塗膜を形成する材料として用いられる光硬化性防滴材であって、（Ａ）水素化ポリブタジエンアクリレート、（Ｂ）１分子中にイソシアネート基を３個以上有するポリイソシアネート、（Ｃ）反応性溶媒、（Ｄ）光重合開始剤の各成分を含有してなり、（Ｃ）成分として、イソボニルアクリレートを含有することを特徴とする。
また、請求項４に記載の発明では、はんだ付け部のフラックス残渣を被覆する塗膜を形成する材料として用いられる光硬化性防滴材であって、（Ａ）水素化ポリブタジエンアクリレート、（Ｂ）１分子中にイソシアネート基を３個以上有するポリイソシアネート、（Ｃ）反応性溶媒、（Ｄ）光重合開始剤の各成分を含有してなり、（Ｃ）成分として、イソボニルアクリレート、２−エチルヘキシルＥ０変性アクリレート、または、２−フェノキシエチルアクリレートを含有することを特徴とする。
これら請求項３、請求項４に記載の発明の光硬化性防滴材についても、実験的に見出されたものであり、これら各成分（Ａ）、（Ｂ）、（Ｃ）、（Ｄ）の各成分を含有したものとすることにより、光硬化性および湿気硬化性を確保しつつ、フラックス残渣の亀裂を抑制するのに適した新規な防滴材が提供される。
ここで、請求項５に記載の発明のように、上記請求項１ないし４のいずれか１つに記載の光硬化性防滴材において、（Ｂ）成分のポリイソシアネートを、１分子中にイソシアネート基を３個以上有するとともに、さらにアクリロイル基を１個以上有するものとすれば、このアクリロイル基が光硬化性を促進するため、光硬化性の向上のために好ましい。
【００２０】
また、請求項６に記載の発明のように、請求項１ないし５のいずれか１つに記載の光硬化性防滴材において、（Ａ）成分の含有量を、当該光硬化性防滴材の総重量に対して２．５重量％以上６０重量％以下であるものとすれば、寒暖差が大きい過酷な環境において適切に機能を発揮するために、好ましい。
【００２１】
また、請求項７に記載の発明のように、請求項１ないし６のいずれか１つに記載の光硬化性防滴材において、（Ｂ）成分の含有量を、当該光硬化性防滴材の総重量に対して０．３重量％以上６０重量％以下であるものとすれば、寒暖差が大きい過酷な環境において適切に機能を発揮するために、好ましい。
【図面の簡単な説明】
【００２５】
【図１】実施例１〜７および比較例１、２の防滴材について組成および評価結果を示す図表である。
【図２】一般的な電子機器における実装回路基板上への電子部品のはんだ接続状態を示す概略平面図である。
【発明を実施するための形態】
【００２６】
以下、本発明の実施形態について説明する。本実施形態の光硬化性防滴材は、たとえば上記図２に示したように、電子機器における電子部品２０のリード３０などのはんだ４０付け部のフラックス残渣Ｆを被覆する塗膜（光硬化性皮膜）を形成するのに用いられる材料であって、紫外線（ＵＶ）などの光により硬化するものである。
【００２７】
この光硬化性防滴材は、（Ａ）水素化ポリブタジエンアクリレート（以下、（Ａ）成分という）、（Ｂ）１分子中にイソシアネート基を３個以上有するポリイソシアネート（以下、（Ｂ）成分という）、（Ｃ）反応性溶媒（以下、（Ｃ）成分という）、（Ｄ）光重合開始剤（以下、（Ｄ）成分という）の各成分を含有してなるものである。
【００２８】
また、この光硬化性防滴材は、必要に応じて、さらに粘度調整等の目的で、酢酸イソアミルなどの溶媒あるいは揮発性溶媒を含有するものである。そして、この光硬化性防滴材は、上記含有されるべき各成分を混合、撹拌することにより作製され、作製された光硬化性防滴材は、上記図２のように実装回路基板上に塗布され、ＵＶ硬化により硬化された光硬化性皮膜である塗膜として形成される。
【００２９】
ここで、（Ａ）成分は、市販されている水素化ポリブタジエンアクリレートであればよいものであるが、光硬化性樹脂であって防滴材のベース（基材）となるものである。また、この（Ａ）成分は、硬化後の塗膜に柔軟性を与えるものである。
【００３０】
また、この（Ａ）成分の含有量は、光硬化性防滴材の総重量に対して２．５重量％以上６０重量％以下であることが望ましい。これは、実装回路基板に光硬化性防滴材を塗布・硬化し、これについて、−３０℃および１１０℃の各温度に３０分放置を１サイクルとした５００サイクルの温度サイクル試験を行なった結果による。
【００３１】
この温度サイクル試験によれば、光硬化性防滴材中の（Ａ）成分の含有量が２．５重量％以上の範囲で、フラックス残渣の亀裂抑制効果が見られた。なお、一方で、従来から光硬化材によく採用されているウレタンアクリレート（後述の比較例２参照）を使用した場合において、これと同じ温度サイクル試験を行ったところ、フラックス残渣の亀裂抑制効果が見られなかった。
【００３２】
これは（Ａ）成分の含有量を２．５重量％以上としたことで、光硬化後の塗膜に耐熱性および柔軟性が付与されたためであると推定される。また、光硬化後の塗膜を指で触る指触試験によれば、（Ａ）成分の含有量が６０重量％以下では、塗膜のべたつきはほとんど無く光硬化性は確保されていたため、６０重量％以下が望ましい。
【００３３】
このように、（Ａ）成分の含有量を、光硬化性防滴材の総重量に対して２．５重量％以上６０重量％以下とすれば、たとえば−３０℃〜１１０℃といった寒暖差が大きい過酷な環境においても、硬化性、フラックス残渣の亀裂抑制といった機能が適切に発揮される。なお、これら機能が発揮されることについては、（Ａ）成分の含有量が２．５重量％以上６０重量％以下の範囲で実験的に確認されている。
【００３４】
（Ｂ）成分は、湿気で硬化する、すなわち空気中の水分で硬化する湿気硬化剤として機能するもので、光硬化性防滴材の湿気硬化性を確保するものである。上述したように、電子部品の影等に位置する防滴材に対しては、硬化時に光が当たらない可能性がある。（Ｂ）成分は、そのような可能性を考慮して湿気硬化性を発揮するものである。そして、この（Ｂ）成分により、塗布後の光硬化性防滴材は、硬化用の光が当たらなくても大気中の放置にて硬化する。
【００３５】
ここで、（Ｂ）成分中のイソシアネート基が多いほど、水分により架橋しやすく、硬化しやすくなる。本発明者の実験検討によれば、本実施形態の光硬化性防滴材において（Ｂ）成分をイソシアネート基が２個以下のポリイソシアネートのみに置き換えた場合、たとえば後述する各実施例において、Ｂ成分をイソシアネート基が２個以下のポリイソシアネートのみに置き換えた場合には、上記指触試験にて、べたつきが発生し、湿気硬化性は不十分であった。
【００３６】
また、この（Ｂ）成分が有するイソシアネート基は、フラックス残渣中のロジンが有するカルボキシル基との化学的親和性、および、はんだ付け時の酸化および熱劣化により当該ロジンから生成される水酸基との化学的親和性が強い。そのため、この（Ｂ）成分がフラックス残渣を溶解し、フラックス残渣の亀裂抑制効果を発揮する役目を担うものとなっている。
【００３７】
なお、本実施形態の光硬化性防滴材に含有される（Ｂ）成分としては、市販されているイソシアネート基が３個以上のポリイソシアネートであればよく、たとえば３〜８個程度のものが混在したものであってもよいことは、上記したイソシアネート基の機能より明らかである。
【００３８】
このようなイソシアネート基が３個以上のポリイソシアネートとしては、たとえば、ヘキサメチレンジイソシアネートを変性して得られるポリイソシアネート、ヘキサメチレンジイソシアネートと３−イソシアナトメチル−３，５，５−トリメチルシクロヘキシルイソシアネートとの混合物を変性して得られるポリイソシアネートなどが挙げられる。
【００３９】
また、この（Ｂ）成分の含有量は、当該光硬化性防滴材の総重量に対して０．３重量％以上６０重量％以下であることが望ましい。塗布後、光硬化を行わずに２４時間大気中に放置した光硬化性防滴材について、上記触指試験を行い、べたつきを確認する場合、（Ｂ）成分の含有量が０．３重量％以上ならば、べたつきは、ほとんどなく、湿気硬化性に問題ないことが確認された。
【００４０】
また、上記同様の５００サイクルの温度サイクル試験を行なった結果、光硬化性防滴材中の（Ｂ）成分の含有量が６０重量％以下では、フラックス残渣の亀裂抑制が十分であったが、６０重量％超では、フラックス残渣の亀裂抑制が不十分であった。
【００４１】
これは、ポリイソシアネート単体を硬化した物は脆い材料であるため、（Ｂ）成分の含有量が６０重量％超では、光硬化性防滴材も脆くなったためと考えられる。なお、これら機能が発揮されることについては、（Ｂ）成分の含有量が０．３重量％以上６０重量％以下の範囲で実験的に確認されている。
【００４２】
また、（Ｂ）成分としては、１分子中にアクリロイル基を１個以上およびイソシアネート基を３個以上有するポリイソシアネートであってもよい。つまり、（Ｂ）成分のポリイソシアネートを、１分子中にイソシアネート基を３個以上有するとともに、さらにアクリロイル基を１個以上有するものとしてもよい。
【００４３】
この場合、アクリロイル基が光硬化性を促進するため、（Ｂ）成分であるポリイソシアネートは、湿気硬化性＋光硬化性を有するものとなる。そのため、光硬化性防滴材の光硬化性の向上の点で望ましい。
【００４４】
このようなポリイソシアネートは、たとえば、上記したイソシアネート基を３個以上有するポリイソシアネート（以下、これを（ｂ１）成分という）に対して、ウレタン反応によりアクリロイル基を付加することにより合成されるものである。
【００４５】
このような１分子中にアクリロイル基を１個以上およびイソシアネート基を３個以上有するポリイソシアネート（以下、これを（ｂ２）成分という）としては、たとえば、ヘキサメチレンジイソシアネートを変性して得られるポリイソシアネートに４−ヒドロキシブチルアクリレートもしくはシクロヘキサンジメタノールモノアクリレートを反応させて得られるポリイソシアネート、ヘキサメチレンジイソシアネートと３−イソシアナトメチル−３，５，５−トリメチルシクロヘキシルイソシアネートとの混合物を変性して得られるポリイソシアネートに４−ヒドロキシブチルアクリレートもしくはシクロヘキサンジメタノールモノアクリレートを反応させて得られるポリイソシアネートなどが挙げられる。
【００４６】
また、この（ｂ２）成分についても、上記した（ｂ１）成分と同様の実験を行ったところ、その含有量は、光硬化性防滴材の総重量に対して０．３重量％以上６０重量％以下であることが望ましいことが確認されている。
【００４７】
また、（Ｃ）成分である反応性溶媒は、光で重合して硬化する溶媒である。この（Ｃ）成分としては、イソボニルアクリレート、２−エチルヘキシルＥ０変性アクリレート、２−フェノキシエチルアクリレート、ジシクロペンテニルアクリレートなどが挙げられる。
【００４８】
このうち２−エチルヘキシルＥ０変性アクリレートは、光硬化性防滴材全体のガラス転移点（Ｔｇ）を低くする効果がある。フラックス残渣を溶解する光硬化性防滴材による塗膜は、割れを防止するためには柔軟性が大きい方がよく、そのためには、ガラス転移点が低い方が有利である。
【００４９】
また、（Ｃ）成分としての２−エチルヘキシルＥ０変性アクリレートの含有量は、当該光硬化性防滴材の総重量に対して０．５重量％以上６０重量％以下であることが望ましい。これは、上記同様の５００サイクルの温度サイクル試験を行なった結果によるもので、２−エチルヘキシルＥ０変性アクリレートの含有量が０．５重量％以上にてフラックス残渣の亀裂抑制効果が見られた。
【００５０】
ただし、ＪＩＳで定めたＪＩＳ２型くし型基板を用い、この基板に光硬化性防滴材を塗布・硬化した後、８５℃、８５％ＲＨ、２０Ｖの条件の高温高湿度バイアス試験を行ったところ、２−エチルヘキシルＥ０変性アクリレートの含有量が６０重量％超で絶縁不良がみられた。
【００５１】
これは、２−エチルヘキシルＥ０変性アクリレート自体が多少導通性を持つためであると推定される。また、光硬化性防滴材の総量に対して、３０重量％以下では指触試験にてべたつきはほとんど無かったため、２−エチルヘキシルＥ０変性アクリレートの含有量は、３０重量％以下がより好ましい。
【００５２】
また、（Ｄ）成分である光重合開始剤は、光硬化反応の触媒として機能するものであり、２−ジメチルアミノ−２−（４−メチル−ベンジル）−１−（４−モリフォリン−４−イル−フェニル）−ブタン−１−オン、２−ベンジル−２−ジメチルアミノ−１−（４−モルフォリノフェニル）−ブタノン−１、２−メチル−１−〔４−（メチルチオ）フェニル〕−２−モルフォリノプロパン−１−オンなどが挙げられる。
【００５３】
このような、本実施形態の光硬化性防滴材においては、塗布状態にある光硬化性防滴材中のイソシアネート基が、フラックス残渣中のロジンが有するカルボキシル基との化学的親和性、および、はんだ付け時の酸化および熱劣化により当該ロジンから生成される水酸基との化学的親和性が強いため、フラックス残渣を溶解し、フラックス残渣による亀裂を抑制する。
【００５４】
そして、光硬化時には、フラックス残渣が溶解した光硬化性防滴材において、光が届くところでは、光重合開始剤を利用して、水素化ポリブタジエンアクリレート、分子中にアクリロイル基を１個以上有するポリイソシアネート、２−エチルヘキシルＥ０変性アクリレート、およびその他含有されるアクリレート間で、柔軟でかつ高い耐熱性を有する光硬化性皮膜を形成する。
【００５５】
一方、フラックス残渣が溶解した光硬化性防滴材において、光が充分に届かなかったところでは、（Ｂ）成分であるポリイソシアネート、およびフラックス残渣中に含まれる過酸化物が硬化剤となり、空気中の水分と反応して硬化する。
【００５６】
このように、本実施形態によれば、光硬化性および湿気硬化性を確保しつつ、フラックス残渣の亀裂を抑制するのに適した新規な光硬化性防滴材が提供される。
【００５７】
次に、本実施形態の光硬化性防滴材について、次の実施例１〜７および比較例１、２を参照して、より具体的に記述する。なお、以下の各実施例は、本実施形態の光硬化性防滴材の取り得る種々の形態のうちの一具体例を示すものであり、本実施形態はこれら実施例に限定されるものではない。
【００５８】
（実施例１）
水素化ポリブタジエンアクリレート（日本曹達製、商品名：ＴＥＡＩ−１０００）５重量％、反応性溶媒としてイソボニルアクリレート（大阪有機化学工業製、商品名：ＩＢＸＡ）７０重量％、溶媒として酢酸イソアミル３重量％、光重合開始剤（チバ・ジャパン製、商品名：Ｉｒｇ３７９ＥＧ）２重量％、および湿気硬化剤としてポリイソシアネート（旭化成ケミカルズ製、商品名：ＭＨＧ−８０Ｂ）２０重量％を攪拌、溶解し、光硬化性防滴材をえた（以下Ｄ−１とする）。なお、本例のポリイソシアネートは、１分子中にイソシアネート基を４〜８個程度（平均６個程度）有するポリイソシアネートである。
【００５９】
（実施例２）
水素化ポリブタジエンアクリレート（日本曹達製、商品名：ＴＥＡＩ−１０００）４０重量％、反応性溶媒としてイソボニルアクリレート（大阪有機化学工業製、商品名：ＩＢＸＡ）３５重量％、溶媒として酢酸イソアミル３重量％、光重合開始剤（チバ・ジャパン製、商品名：Ｉｒｇ３７９ＥＧ）２重量％、および湿気硬化剤としてポリイソシアネート（旭化成ケミカルズ製、商品名：ＭＨＧ−８０Ｂ）２０重量％を攪拌、溶解し、光硬化性防滴材をえた（以下Ｄ−２とする）。
【００６０】
（合成例１）
湿気硬化剤としてポリイソシアネート（旭化成ケミカルズ製、商品名：ＭＨＧ−８０Ｂ）９０重量％、光硬化性を付与するためのヒドロキシアクリレート（日本化成製、商品名：４−ＨＢＡ）１０重量％および有機錫系触媒０．０２重量％を攪拌、溶解し、７０℃で２時間に加温して、光硬化性湿気硬化剤をえた（以下Ｄ−０とする）。
【００６１】
このＤ−０成分は、上記ＭＨＧ−８０Ｂに、さらに１個以上のアクリロイル基がウレタン反応により付加した分子構造を有するものであり、上記（ｂ２）成分に相当する。このアクリロイル基の存在はＩＲなどの化学組成分析により確認されている。
【００６２】
（実施例３）
水素化ポリブタジエンアクリレート（日本曹達製、商品名：ＴＥＡＩ−１０００）４０重量％、反応性溶媒としてイソボニルアクリレート（大阪有機化学工業製、商品名：ＩＢＸＡ）３５重量％、溶媒として酢酸イソアミル３重量％、光重合開始剤（チバ・ジャパン製、商品名：Ｉｒｇ３７９ＥＧ）２重量％、および湿気硬化剤としてＤ−０、２０重量％を攪拌、溶解し、光硬化性防滴材をえた（以下Ｄ−３とする）。
【００６３】
（実施例４）
水素化ポリブタジエンアクリレート（日本曹達製、商品名ＴＥＡＩ−１０００）４０重量％、反応性溶媒として２−エチルヘキシルＥ０変性アクリレートイソボニルアクリレート（東亞合成製、商品名：Ｍ−１２０）１５重量％および（大阪有機化学工業製、商品名：ＩＢＸＡ）２０重量％、溶媒として酢酸イソアミル３重量％、光重合開始剤（チバ・ジャパン製、商品名：Ｉｒｇ３７９ＥＧ）２重量％、および湿気硬化剤としてＤ−０、２０重量％を攪拌、溶解し、光硬化性防滴材をえた（以下Ｄ−４とする）。
【００６４】
（実施例５）
水素化ポリブタジエンアクリレート（日本曹達製、商品名：ＴＥＡＩ−１０００）２．５重量％、反応性溶媒としてイソボニルアクリレート（大阪有機化学工業製、商品名：ＩＢＸＡ）７２．５重量％、溶媒として酢酸イソアミル３重量％、光重合開始剤（チバ・ジャパン製、商品名：Ｉｒｇ３７９ＥＧ）２重量％、および湿気硬化剤としてポリイソシアネート（旭化成ケミカルズ製、商品名：ＭＨＧ−８０Ｂ）２０重量％を攪拌、溶解し、光硬化性防滴材をえた（以下Ｄ−５とする）。
【００６５】
（実施例６）
水素化ポリブタジエンアクリレート（日本曹達製、商品名：ＴＥＡＩ−１０００）１０重量％、反応性溶媒としてイソボニルアクリレート（大阪有機化学工業製、商品名：ＩＢＸＡ）８４．７重量％、溶媒として酢酸イソアミル３重量％、光重合開始剤（チバ・ジャパン製、商品名：Ｉｒｇ３７９ＥＧ）２重量％、および湿気硬化剤としてポリイソシアネート（旭化成ケミカルズ製、商品名：ＭＨＧ−８０Ｂ）０．３重量％を攪拌、溶解し、光硬化性防滴材をえた（以下Ｄ−６とする）。
【００６６】
（実施例７）
水素化ポリブタジエンアクリレート（日本曹達製、商品名：ＴＥＡＩ−１０００）２０重量％、反応性溶媒としてイソボニルアクリレート（大阪有機化学工業製、商品名：ＩＢＸＡ）１５重量％、溶媒として酢酸イソアミル３重量％、光重合開始剤（チバ・ジャパン製、商品名：Ｉｒｇ３７９ＥＧ）２重量％、および湿気硬化剤としてポリイソシアネート（旭化成ケミカルズ製、商品名：ＭＨＧ−８０Ｂ）６０重量％を攪拌、溶解し、光硬化性防滴材をえた（以下Ｄ−７とする）。
【００６７】
（比較例１）
溶媒系防滴材（エアブラウン製、商品名：１Ｂ６６）８０重量部および粘度調整用として酢酸ブチル２０重量部を攪拌、溶解して防滴材をえた（以下Ｄ−８とする）。
【００６８】
（比較例２）
ウレタンアクリレート（東亞合成製、商品名：Ｍ−１１００）４０重量％、反応性溶媒としてイソボニルアクリレート（大阪有機化学工業製、商品名：ＩＢＸＡ）３５重量％、溶媒として酢酸イソアミル３重量％、光重合開始剤（チバ・ジャパン製、商品名：Ｉｒｇ３７９ＥＧ）２重量％、および湿気硬化剤としてＤ−０、２０重量％を攪拌、溶解し、光硬化性防滴材をえた（以下Ｄ−９とする）。
【００６９】
以上で得られた各防滴材Ｄ−１〜Ｄ−９を膜厚２０μｍとなるように実装回路基板にスプレー塗布し、紫外線を照射して硬化させて評価基板をえた。なお、比較例１のＤ−８は、光硬化ではなく一般的な熱で有機溶媒を飛ばすタイプのものである。
【００７０】
そして、この防滴材が塗布、硬化された評価基板を用いて初期の硬化性の確認、および、上記した−３０℃、１１０℃、各３０分、５００サイクルの温度サイクル試験を行い、フラックス残渣亀裂の発生の確認を行った。
【００７１】
なお、硬化性については、光硬化性防滴材のうち紫外線が十分に照射された部位については、光硬化性の評価、紫外線の照射が不十分な部位については、湿気硬化性の評価を、それぞれ上記した指触試験により行った。
【００７２】
図１は、上記した実施例１〜７および比較例１、２について、防滴材の総重量を１００としたときの各成分の含有量を示すとともに、光硬化性、湿気硬化性、フラックス残渣亀裂抑制についての評価結果を示す図表である。なお、図１中の揮発性溶媒は、粘度調整等の目的で含有されるものであるが、各成分中に含まれている揮発性溶媒の総重量について、防滴材の総重量に対する比率を示してある。
【００７３】
ここで図１においては、光硬化性、湿気硬化性の両硬化性については、べたつき等問題なしを「○」、若干のべたつきがあるが実用上問題なしを「△」、べたつきありを「×」として表している。また、フラックス残渣亀裂抑制については、亀裂なしを「○」、小さい亀裂はあるが実用上問題なしを「△」、亀裂多数で信頼性上問題ありを「×」として表している。
【００７４】
図１に示されるように、実施例１から７では、多少の優劣はあるものの、初期硬化性も問題なくフラックス残渣の亀裂を抑制することができ、および従来の防滴材であるＤ−８と比較しても、有機溶媒排出量を削減できるという効果が得られた。
【００７５】
（他の実施形態）
なお、本実施形態の光硬化性防滴材は、一の部材と他の部材とをはんだ付けしてなる構造体において、そのはんだ付け部におけるフラックス残渣を被覆するのに用いられるものであり、上記した電子機器におけるはんだ付け部のフラックス残渣を被覆することに限定されるものではない。
【符号の説明】
【００７６】
１０  実装回路基板
２０  電子部品
３０  リード
４０  はんだ
Ｆ    フラックス残渣
【図１】
0005724340.tif 000002
【図２】
0005724340.tif 000003